СПЛАВ
ALLOY

Изобретение относится к области металлургии, в частности к составам сплавов, которые могут быть использованы в приборостроении, ювелирном деле.
Известен сплав, содержащий, мас.%: золото, 35,0-40,0; серебро 13,0-20,0; цинк 4,0-10,0; бор 0,001-0,15; медь 35,0-45,0 [1].
Задачей изобретения является повышение пластичности сплава.
Технический результат достигается тем, что сплав, содержащий золото, серебро, цинк, бор, медь, дополнительно включает церий и кальций, причем компоненты находятся при следующем соотношении, мас.%: золото 35,0-40,0; серебро 25,0-30,0; цинк 2,0-3,0; бор 0,01-0,02; церий 0,1-0,2; кальций 0,05-0,1; медь - остальное.
В таблице приведены составы сплава
Таблица
Компоненты
Содержание, мас.% в составах
1
2
3
Золото
35,0
37,5
40,0
Серебро
30,0
27,5
25,0
Цинк
3,0
2,5
2,0
Бор
0,02
0,015
0,01
Церий
0,2
0,15
0,1
Кальций
0,05
0,075
0,1
Медь
остальное
остальное
остальное
Относительное удлинение, %
50-55
50-55
50-55
В составе сплава компоненты проявляют себя следующим образом. Серебро повышает пластичность сплава, включающего медь. Цинк уменьшает плотность сплава, снижает его линейную усадку. Золото препятствует окисляемости сплава на воздухе. Церий и бор способствуют измельчению зерна. Церий и кальций нейтрализуют влияние вредных примесей сурьмы, мышьяка и свинца.
Сплав выплавляют в электропечах. Возможен отжиг сплава при температуре 200°С.
Источники информации
1. EP 1065288, C22C 5/02, 2001.